실시 예 및 비 교예 에서 제작 한 고체 전해질 층 용 슬러리 조성물 을 두께 14 ㎛ 의 알루미늄박 의 편면 에 갭 200 ㎛ 의 코터 로 도포 하 고 , 80 ℃ 의 핫 플레이트 에서 건조 시킴 으로써 , 고체 전해질 층 을 형성 하 였 다 . 이어서 , 상기 고체 전해질 층 의 표면 에 동일 한 두께 14 ㎛ 의 알루미늄박 을 더 적층 하 여 고체 전해질 층 이 2 매 의 알루미늄박 에 끼인 시험편 을 형성 하 고 , 이 시험편 을 직경 10 ㎜ 의 금속 펀치 로 타발 한 후 , 프레스 기 로 2 MPa 의 압력 으로 압밀 화 하 였 다 . 상기 의 압밀 화 된 고체 전해질 층 의 저항 값 을 , 2 매 의 알루미늄박 을 전극 으로 하 여 임피던스 미터 를 사용 하 여 측정 하 고 , 나이 퀴스트 플롯 으로부터 저항 값 을 산출 하 였 다 . 결과 를 표 1 에 나타낸다 . 저항 값 이 작 을수록 , 전지 성능 이 양호 한 전 고체 전지 가 얻 어 지 는 것 을 나타낸다 .